(57)【要約】【課題】扁平な不織布にワックスを浸透させて固化することで、ろうそくなどの燃焼体として用いることができる不織布燃焼体に関するものである。【解決手段】不織布からなる扁平な基材の繊維間に略均等に浸透して固化したワックスを有する燃焼部を備えた不織布燃焼体において、燃焼部の基材は、坪量が２０〜５５０ｇ／ｍ２、厚みが０．０５〜５．０７ｍｍ、密度が０．０４〜０．５ｇ／ｃｍ３ であって、該基材へのワックス含浸量が５０％〜１４００％であることを特徴とする。また、基材の厚みが０．６１ｍｍ以上、密度が０．１６以下の範囲では、ワックス含浸量を１０％以上とすることを特徴とする。【選択図】図１
2018162536.tif 000002
【特許請求の範囲】
【請求項１】
不織布からなる扁平な基材の繊維間に略均等に浸透して固化したワックスを有する燃焼部を備えた自立可能な不織布燃焼体において、以下のいずれかの条件からなることを特徴とする不織布燃焼体。
（１）燃焼部の基材は、坪量が２０〜５５０ｇ／ｍ２、厚みが０．０５〜５．０７ｍｍ、密度が０．０４〜０．５ｇ／ｃｍ３ の範囲であって、該基材へのワックス含浸量が基材の重量の５０％から１４００％であること。
（２）燃焼部の基材は、坪量が２０〜５５０ｇ／ｍ２、厚みが０．６１〜５．０７ｍｍ、密度が０．０４〜０．１６ｇ／ｃｍ３ の範囲であって、該基材へのワックス含浸量が基材の重量の１０％〜１４００％であること。
【請求項２】
ワックスは、融点が４０〜１２０℃、油分が１％以下、針入度が２５℃のとき１〜３０であることを特徴とする請求項１に記載の不織布燃焼体。
【請求項３】
燃焼部の上端の中央で、燃焼部の横幅より幅狭な点火用の突片部が形成されていることを特徴とする請求項１または２に記載の不織布燃焼体。
【請求項４】
燃焼部の突片部から下方に向かって漸次横幅が広くなる左右対称のテーパ部が形成されており、燃焼部の下方に支持部に差し込むための脚部が設けられていることを特徴とする請求項１から３のいずれかに記載の不織布燃焼体。
【発明の詳細な説明】
【技術分野】
【０００１】
本発明は、扁平な不織布からなる基材に、ワックスを浸透させて固化することで、ろうそくなどの燃焼体として用いることができるシート状の不織布燃焼体に関するものである。
【背景技術】
【０００２】
一般に、ろうそくは、綿糸などを縒り合わせたものを芯材にして、芯材の周囲に蝋やパラフィンを成型した構成からなるが、例えば、特開２００１−３４８５９４号の屋外用ローソクでは、燃焼剤と、少なくとも該燃焼剤外周面に装着配置された燃焼芯材からなる燃焼本体の外周面に、セロハンよりなる薄状体を装着配置してなる構成が開示されている。
また、特開２０１５−１１０６９３号の屋外用ろうそくでは、前記セロハンに替えて薄状耐油紙を装着する構成が開示されている。
上記構成では、燃焼芯部として、植物繊維あるいはレーヨンなどの再生セルロース系繊維により構成された紙、布、糸、紐等からなり、熔融した燃焼剤を容易に吸い上げる毛細管現象を有する素材が用いられており、その外側に薄状耐油紙を装着して、熔融した燃焼剤が垂れるのを防ぐ堰として機能させているが、燃焼過程において燃焼本体よりも残り過ぎると燃焼火炎が小さくなるため、ろうそくの燃焼と共に徐々に燃焼することが必要であり、その制御のための素材の選定が困難である。
更に、紙にワックスを含浸させたワックスペーパも知られているが、ろうそくなどの燃焼体として使用することは想定されておらず、そのような構成ともなっていない。
【０００３】
そこで、本発明者は、特許第５９９９７４３号の紙状燃焼体として、紙からなる扁平な基材の繊維間に略均等に浸透して固化したワックスを有する燃焼部を備えた紙状燃焼体において、燃焼部の基材は、坪量が８０〜１２００ｇ／ｍ２、厚みが０．１５〜３．０ｍｍ、密度が０．２〜１．２ｇ／ｃｍ３の範囲であって、該基材へのワックス含浸量（含浸率）が基材の重量の５％〜８０％であって、紙状燃焼体が自立可能となっている紙状燃焼体を提案した。
これは、紙の基材に加熱溶解したワックスを含浸またはコーティングし、基材のパルプ繊維の隙間にワックスをほぼ均一に浸透した状態で冷却、固化して燃焼体とすることができ、燃焼体の先端に点火すれば、火のついた個所の周辺にあるワックスが熱で溶け、溶けたワックスは、紙の繊維の間に保液され、同時に紙の繊維の間を毛細管現象で上昇し、炎の熱で加熱されて気化し、新たな炎となって燃え、燃えた紙は灰となる。
このようにして、順次、燃焼部の下まで炎を立てて燃やすことができることが確認された。
ここで、紙状燃焼体は、自立可能であること、燃焼部が燃焼可能であることが必要であり、その条件が前記のように特定することができた。
【先行技術文献】
【特許文献】
【０００４】
【特許文献１】特開２００１−３４８５９４号公報
【特許文献２】特開２０１５−１１０６９３号公報
【特許文献３】特許第５９９９７４３号公報
【発明の概要】
【発明が解決しようとする課題】
【０００５】
上記燃焼の原理は、基材に扁平な紙を用いる場合も、基材に扁平な不織布を用いる場合も同様である。
しかし、一方で、不織布は紙に比べて繊維間の隙間が多いため密度が低いものが多く、基材へのワックスの含浸量を多くすることができる。
従って、不織布を燃焼体の基材として使用した場合の基材の厚みは、紙の場合に比べてより薄いものでも実現でき、同様により厚いものでも実現できることが想定された。
一方で、本発明者は、不織布は紙と比べて厚みが薄いものが含まれており、密度も低いため、ワックスの含浸量は紙の場合に比して大きくなるが、少ない含浸量であっても不織布燃焼体となりうるのではないかと思いつき、実用的な不織布燃焼体を得るために鋭意研究の結果、本発明を完成するに至った。
【課題を解決するための手段】
【０００６】
本発明は、上記課題を解決するために、請求項１の発明では、
不織布からなる扁平な基材の繊維間に略均等に浸透して固化したワックスを有する燃焼部を備えた自立可能な不織布燃焼体において、以下のいずれかの条件からなることを特徴とする不織布燃焼体。
（１）燃焼部の基材は、坪量が２０〜５５０ｇ／ｍ２、厚みが０．０５〜５．０７ｍｍ、密度が０．０４〜０．５ｇ／ｃｍ３の範囲であって、該基材へのワックス含浸量が基材の重量の５０％から１４００％であること。
（２）燃焼部の基材は、坪量が２０〜５５０ｇ／ｍ２、厚みが０．６１〜５．０７ｍｍ、密度が０．０４〜０．１６ｇ／ｃｍ３の範囲であって、該基材へのワックス含浸量が基材の重量の１０％〜１４００％であること。
請求項２の発明では、
前記ワックスは、融点が４０〜１２０℃、油分が１％以下、針入度が２５℃のとき１〜３０であることを特徴とする。
請求項３の発明では、
前記燃焼部の上端の中央で、燃焼部の横幅より幅狭な点火用の突片部が形成されていることを特徴とする。
請求項４の発明では、
前記燃焼部の突片部から下方に向かって漸次横幅が広くなる左右対称のテーパ部が形成されており、燃焼部の下方に支持部に差し込むための脚部が設けられていることを特徴とする。
【発明の効果】
【０００７】
本発明の不織布燃焼体は、所定の条件で扁平な不織布の基材に、溶融したワックスを均一となるように含浸させたりコーティング（塗布）させたりすることで、繊維の隙間にワックスを浸透させた状態で冷却し、固化させて燃焼部とする。
上記燃焼部の先端に火を付けると、火のついた個所の周辺にあるワックスが熱で溶ける。溶けたワックスは、不織布の繊維の隙間に保液され、同時に不織布の繊維の間を毛細管現象で上昇し、炎の熱で加熱されて気化し、新たな炎となって燃え、燃えた不織布は灰となる。
このようにして、不織布とワックスは、順次、燃焼部の下まで炎を立てて燃やすことができる。
【図面の簡単な説明】
【０００８】
【図１】基材の一例を示す正面図であり、浸透したワックスは図示省略している。
【図２】基材の上部に突部を設け、下部に脚部を設けた燃焼部の正面図であり、浸透したワックスは図示省略した。
【図３】燃焼部の突部と脚部の異なる実施例を示す正面図であり、浸透したワックスは図示省略している。
【図４】脚部の異なる燃焼部を示す正面図であり、浸透したワックスは図示省略している。
【図５】燃焼部を複数有する異なる実施例を示す正面図であり、浸透したワックスは図示省略している。
【図６】燃焼部と脚部の異なる実施例を示す正面図であり、浸透したワックスは図示省略している。
【図７】不織布燃焼体を別体の保持部材で支持した実施例の正面図である。
【図８】燃焼部の基材に浸透させたワックスを示す説明図である。
【発明を実施するための形態】
【０００９】
以下に、この発明の実施形態について説明する。
不織布燃焼体１は、扁平な基材２と、該基材２の繊維間に略均等に浸透させて固化したワックス５からなる燃焼部６を有している。
燃焼部６は、不織布燃焼体１の全域であってもよいし、一部、例えば上側だけであってもよい。
【００１０】
［基材］
燃焼部６の基材２は不織布からなっており、後述の溶解したワックス５への吸液性があること、該ワックス５が基材２の繊維間の隙間に保留されて固化されること、ワックス５が固化した状態で折れたり曲がったり変形せずに自立する強度を有する、という機能を有する。
また、基材２は扁平であって厚さがほぼ均一であり、基材２に含浸されたワックス５は基材２の全面にほぼ均一に浸透するように構成される。
【００１１】
前記基材２は縦長の長方形状で密度の低いものが用いられる（図１参照）。
基材２は、坪量が２０〜５５０ｇ／ｍ２、厚さが０．０５〜５．０７ｍｍ、密度が０．０４〜０．５０ｇ／ｃｍ３の範囲である。
前記不織布はその製法を問わず、乾式不織布であっても、湿式不織布であってもよい。
また、用いる繊維の種類は問わないが、植物繊維や、レーヨンその他の化学繊維が経済的で好ましい。
【００１２】
本実施例では、一例として、縦１００ｍｍ、横１０ｍｍの略長方形の不織布を用い、無風の室内で、下端を支持体（一例としてケーキ）に５ｍｍから８ｍｍ程度差し込んだ状態で燃焼が終わるまで自立した場合を「自立性○」と判定し、そうでないものを「自立性×」と判定した。
また、自立状態で燃焼体の空中に露出する可燃部分が９０％以上燃焼した場合を「燃焼性○」と判定し、そうでないものを「燃焼性×」とした。結果がばらつく中間的なものは「△」とし説明を付加した。
【００１３】
１．不織布（基材）の最小の厚みについて
（１）商品名：丸菱ペーパーテック株式会社製造  湿式レーヨン不織布Ｌ
厚さ  ０．０３ｍｍ  坪量  １１．００ｇ／ｍ２  密度  ０．３７ｇ／ｃｍ３
含浸量  ３００％
自立性：×（曲がってしまい自立せず）、燃焼性：△（自立状態で燃焼できず）
【００１４】
（２）商品名：同社レーヨン不織布Ｍ
厚さ  ０．０４ｍｍ  坪量  １４．００ｇ／ｍ２  密度  ０．３５ｇ／ｃｍ３
含浸量  ２５０％
自立性：△（自立は微妙で安定せず）、燃焼性：△（自立状態で燃焼できず）
【００１５】
（３）商品名：同社湿式レーヨン不織布Ｌ
厚さ  ０．０５ｍｍ  坪量  ２０．００ｇ／ｍ２  密度  ０．４０ｇ／ｃｍ３
含浸量  ２００％
自立性：○、燃焼性：○
【００１６】
（４）商品名：同社レーヨン不織布Ｍ
厚さ  ０．０５ｍｍ  坪量  ２０．００ｇ／ｍ２  密度  ０．４０ｇ／ｃｍ３
含浸量  ２００％
自立性：○、燃焼性：○
【００１７】
（５）商品名：同社レーヨン不織布Ｌ
厚さ  ０．０７ｍｍ  坪量  ３０．００ｇ／ｍ２  密度  ０．４３ｇ／ｃｍ３
含浸量  ２００％
自立性：○、燃焼性：○
【００１８】
（６）商品名：三和製紙株式会社製造  湿式長繊維不織布  サンモア１５
厚さ  ０．０６ｍｍ  坪量  １５．００ｇ／ｍ２  密度  ０．２５ｇ／ｃｍ３
含浸量  ４００％
自立性：○、燃焼性：○
【００１９】
（７）商品名：同社サンモア２０
厚さ  ０．０７ｍｍ  坪量  ２０．００ｇ／ｍ２  密度  ０．２９ｇ／ｃｍ３
含浸量  ４００％
自立性：○、燃焼性：○
【００２０】
（８）商品名：同社サンモア２０
厚さ  ０．０８ｍｍ  坪量  ３０．００ｇ／ｍ２  密度  ０．３８ｇ／ｃｍ３
含浸量  ３００％
自立性：○、燃焼性：○
【００２１】
（９）商品名：同社サンモア５０
厚さ  ０．１ｍｍ    坪量  ５０．００ｇ／ｍ２  密度  ０．５０ｇ／ｃｍ３
含浸量  ２６０％
自立性：○、燃焼性：○
【００２２】
（１０）商品名：同社サンモア７０
厚さ  ０．１５ｍｍ  坪量  ７０．００ｇ／ｍ２  密度  ０．４７ｇ／ｃｍ３
含浸量  ２７１％
自立性：○、燃焼性：○    
【００２３】
以上から、基材に用いることができる不織布の厚みの最小は０．０３ｍｍ、坪量は１１．００ｇ／ｍ２であった。
なお、厚さが０．１５ｍｍ以上に関しては、密度の高い不織布であっても自立性、燃焼性を有している。
密度の低い不織布においては厚さが０．１５ｍｍ以上のものは紙よりワックスの含浸量が多いので自立性、燃焼性を有する。
【００２４】
一例を挙げると以下の通りである。
（１１）商品名：三和製紙株式会社製造  湿式長繊維不織布サンモア５０ソフトタイプ
厚さ  ０．２６ｍｍ  坪量  ５０．００ｇ／ｍ２  密度  ０．１９ｇ／ｃｍ３
含浸量  ３６０％
自立性：○、燃焼性：○    
【００２５】
（１２）商品名：三和製紙株式会社製造  湿式スパンレース  ＮＲ９１０５０
厚さ  ０．４４ｍｍ  坪量  ５０．００ｇ／ｍ２  密度  ０．１１ｇ／ｃｍ３
含浸量  ４４０％
自立性：○、燃焼性：○
【００２６】
（１３）商品名：ジェイソフト株式会社製造  乾式パルプ不織布  ＪＳ４５ＭＤ−Ｗ
厚さ  ０．５８ｍｍ  坪量  ４４．７０ｇ／ｍ２  密度  ０．０８ｇ／ｃｍ３
含浸量  ４４０％
自立性：○、燃焼性：○    
【００２７】
（１３）商品名：ジェイソフト株式会社製造  乾式パルプ不織布  ＪＳ４５ＨＢ−Ｗ
厚さ  ０．８７ｍｍ  坪量  ４４．５０ｇ／ｍ２  密度  ０．０５ｇ／ｃｍ３
含浸量  ４４０％
自立性：○、燃焼性：○    
【００２８】
（１４）商品名：王子キノクロス株式会社製造  乾式不織布キノクロスＫ−６０
厚さ  １．２０ｍｍ  坪量  ６０．００ｇ／ｍ２  密度  ０．０５ｇ／ｃｍ３
含浸量  １２８３％
自立性：○、燃焼性：○    
【００２９】
２．不織布の最大の厚みについて
（１）商品名：ジェイソフト株式会社製造  乾式パルプ不織布ＪＳ５００ＦＡ
厚さ  ５．０７ｍｍ  坪量５５０．００ｇ／ｍ２  密度  ０．１１ｇ／ｃｍ３
含浸量  ３３６％
自立性：○、燃焼性：○
厚みが、上記５．０７ｍｍ以上の不織布の入手が困難であり実験できなかったので、厚みの上限と判断した。
以上により、不織布は、厚みの下限が、０．０５ｍｍ、上限が５．０７ｍｍであった。
坪量は、それぞれに対応して、下限が２０ｇ／ｍ２、上限が５５０ｇ／ｍ２であった。
【００３０】
３．密度について
（１）商品名：乾式パルプ不織布 
厚さ  １．００ｍｍ  坪量  ４０．００ｇ／ｍ２  密度  ０．０３ｇ／ｃｍ３
含浸量  １４６０％
自立性：○、燃焼性：×（燃焼が不完全）
【００３１】
（２）商品名：ジェイソフト株式会社製造  乾式パルプ不織布ＪＳ６０ＳＢ−Ｗ
厚さ  １．３５ｍｍ  坪量  ５９．７０ｇ／ｍ２  密度  ０．０４ｇ／ｃｍ３
含浸量  ７１７％
自立性：○、燃焼性：○    
【００３２】
（３）商品名：同社ＪＳ４５ＨＢ−Ｗ
厚さ  ０．８７ｍｍ  坪量  ４５．５０ｇ／ｍ２  密度  ０．０５ｇ／ｃｍ３
含浸量  ６２５％
自立性：○、燃焼性：○    
【００３３】
（４）商品名：王子キノクロス株式会社製造  乾式不織布キノクロスＫＳ−４０
厚さ  １．００ｍｍ  坪量  ４０．００ｇ／ｍ２  密度  ０．０４ｇ／ｃｍ３
含浸量  １３００％
自立性：○、燃焼性：○
【００３４】
（５）商品名：同社ハイクロスＤ−６５Ｆ
厚さ  ０．８０ｍｍ  坪量  ４０．００ｇ／ｍ２  密度  ０．０５ｇ／ｃｍ３
含浸量  １４００％
自立性：○、燃焼性：○
【００３５】
（６）商品名：三和製紙株式会社製造  湿式長繊維不織布サンモア７０
厚さ  ０．１５ｍｍ  坪量  ７０．００ｇ／ｍ２  密度  ０．４７ｇ／ｃｍ３
含浸量  ２７１％
自立性：○、燃焼性：○
【００３６】
（７）商品名：同社サンモア５０
厚さ  ０．１０ｍｍ  坪量  ５０．００ｇ／ｍ２  密度  ０．５０ｇ／ｃｍ３
含浸量  ２６０％
自立性：○、燃焼性：○
以上から、基材の密度は、０．０４ｇ／ｃｍ３を下限とし、０．５０ｇ／ｃｍ３が上限であることが分かる。
【００３７】
４．含浸量について
不織布の含浸量については、不織布の密度により最大の含浸量が決まる。
例えば、どぶ漬けによるワックスの含浸の場合は、ワックスの液中に不織布を浸して潜らせる時間の長短により、含浸量を変化させることができ、どぶ漬けでは、ワックス液中に浸されると不織布中の繊維の隙間の空気が上昇しそれと入れ替わりにワックスが含浸するので、含浸量を小さくすることが困難である。
一般的には、前記基材の密度にほぼ比例するはずであるが、どぶ漬けの多少の時間の差異により、実測値では含浸量に差異が生じる。
【００３８】
密度が０．０４ｇ／ｃｍ３の場合
（１）商品名：王子キノクロス株式会社製造  乾式不織布  キノクロスＫＳ−４０
厚さ  １．００ｍｍ  坪量  ４０．００ｇ／ｍ２  密度  ０．０４ｇ／ｃｍ３
含浸量      １３００％（基材０．０４ｇ  含浸後０．５６ｇ）
自立性：○、燃焼性：○
【００３９】
（２）商品名：ジェイソフト株式会社製造  乾式パルプ不織布  ＪＳ６０ＳＢ−Ｗ
厚さ  １．３５ｍｍ  坪量  ５９．７０ｇ／ｍ２  密度  ０．０４ｇ／ｃｍ３
含浸量      ７１７％（基材０．０６ｇ  含浸後０．４９ｇ）
自立性：○、燃焼性：○
【００４０】
（３）商品名：王子キノクロス株式会社製造  乾式不織布  ハイクロスＤ−６５Ｆ
厚さ  ０．８０ｍｍ  坪量  ４０．００ｇ／ｍ２  密度  ０．０５ｇ／ｃｍ３
含浸量    １４００％（基材０．０４ｇ  含浸後０．０６ｇ）
自立性：○、燃焼性：○
【００４１】
（４）商品名：王子キノクロス株式会社製造  乾式不織布 キノクロスＫ−６０
厚さ  １．２０ｍｍ  坪量  ６０．００ｇ／ｍ２  密度  ０．０５ｇ／ｃｍ３
含浸量    １２８３％（基材０．０６ｇ  含浸後０．８３ｇ）
自立性：○、燃焼性：○
【００４２】
（５）商品名：ジェイソフト株式会社製造  乾式パルプ不織布  ＪＳ４５ＨＢ−Ｗ
厚さ  ０．８７ｍｍ  坪量  ４５．５０ｇ／ｍ２  密度  ０．０５ｇ／ｃｍ３
含浸量    ６２５％（基材０．０４ｇ  含浸後０．２９ｇ）
自立性：○、燃焼性：○
【００４３】
（６）商品名：三和製紙株式会社製造  湿式長繊維不織布  サンモア５０
厚さ  ０．１０ｍｍ  坪量  ５０．００ｇ／ｍ２  密度  ０．５０ｇ／ｃｍ３
含浸量      ２６０％（基材０．０５ｇ  含浸後０．１８ｇ）
自立性：○、燃焼性：○
【００４４】
（７）商品名：丸菱ペーパーテック株式会社製造  湿式レーヨン不織布  レーヨンＬ
厚さ  ０．０７ｍｍ  坪量  ３０．００ｇ／ｍ２  密度  ０．４３ｇ／ｃｍ３
含浸量      １６７％（基材０．０３ｇ  含浸後０．０８ｇ）
自立性：○、燃焼性：○
【００４５】
（８）商品名：三和製紙株式会社製造  湿式スパンレース不織布  サンモアさざ波
厚さ  ０．１３ｍｍ  坪量  ２０．００ｇ／ｍ２  密度  ０．１５ｇ／ｃｍ３
含浸量      ５０％（基材０．０２ｇ  含浸後０．０３ｇ）
自立性：○、燃焼性：○
【００４６】
上記どぶ漬けによる含浸では、含浸時間を短くしても、不織布中の繊維の隙間の空気が浮き上がると同時にワックスが入れ替わって含浸するので、含浸量を小さくすることが困難である。
このような場合の厚さ０．０３から５．０４ｍｍまでの密度０．０４〜０．５０ｇ／ｍ３における含浸量は、５０〜１４００％である。
これは、刷毛塗りやスプレーなどによる多重塗りで大量に含浸させた場合も同じであり、どぶ漬けに限定されない。
【００４７】
次に、基材の厚さ毎に、自立性と燃焼性について実験した結果を以下に示す。
（１）厚さ０．０３ｍｍ  （以下の表では、密度の単位はｇ／ｃｍ３、坪量の単位はｇ／ｍ２であり、省略して説明する）
（ａ）密度  ０．０３    坪量  ０．９    含浸量  ７００％    自立性×  燃焼性×
（ｂ）密度  ０．０４    坪量  １．２    含浸量  ６５０％    自立性×  燃焼性×
（ｃ）密度  ０．５０    坪量  １１．１  含浸量  １００％    自立性○  燃焼性○
（ｄ）密度  ０．５５    坪量  １６．５  含浸量  ９０％      自立性×  燃焼性×
【００４８】
（２）厚さ０．０６ｍｍ
（ａ）密度  ０．０３    坪量  １．８    含浸量  ７００％    自立性×  燃焼性×
（ｂ）密度  ０．１８    坪量  １１      含浸量  ３００％    自立性○  燃焼性○
（ｃ）密度  ０．５０    坪量  ３０      含浸量    ８０％    自立性○  燃焼性○
（ｄ）密度  ０．５５    坪量  ３３      含浸量    ７６％    自立性○  燃焼性×
【００４９】
（３）厚さ０．０９ｍｍ
（ａ）密度  ０．０３    坪量  ２．７    含浸量  ８００％    自立性×  燃焼性×
（ｂ）密度  ０．１２    坪量  １１      含浸量  ３２５％    自立性○  燃焼性○
（ｃ）密度  ０．５０    坪量  ４５．１  含浸量    ９０％    自立性○  燃焼性○
（ｄ）密度  ０．５５    坪量  ４９．５  含浸量    ９０％    自立性○  燃焼性×
【００５０】
（４）厚さ０．１２ｍｍ
（ａ）密度  ０．０３    坪量  ３．６    含浸量  ７００％    自立性×  燃焼性×
（ｂ）密度  ０．０９    坪量  １１      含浸量  ４００％    自立性○  燃焼性○
（ｃ）密度  ０．３０    坪量  ３６      含浸量  ２５０％    自立性○  燃焼性○
（ｄ）密度  ０．５０    坪量  ６０．０  含浸量    ５０％    自立性○  燃焼性○
（ｅ）密度  ０．５５    坪量  ６６．５  含浸量    ４５％    自立性×  燃焼性×
【００５１】
（５）厚さ０．１５ｍｍ
（ａ）密度  ０．０３    坪量  ４．５    含浸量  １３００％  自立性×  燃焼性×
（ｂ）密度  ０．０７    坪量  １１      含浸量  ９００％    自立性○  燃焼性○
（ｃ）密度  ０．３０    坪量  ４５      含浸量  ３００％    自立性○  燃焼性○
（ｃ）密度  ０．５０    坪量  ７５      含浸量    ５０％    自立性○  燃焼性○
（ｄ）密度  ０．５５    坪量  ８２．５  含浸量    ４５％    自立性×  燃焼性×
【００５２】
（６）厚さ０．２７５ｍｍ
（ａ）密度  ０．０３    坪量  ８．２５  含浸量  ８００％    自立性×  燃焼性×
（ｂ）密度  ０．０４    坪量  １１．０  含浸量  ７５０％    自立性○  燃焼性○
（ｃ）密度  ０．０８    坪量  ２２．０  含浸量  ４００％    自立性○  燃焼性○
（ｄ）密度  ０．３０    坪量  ８２．５  含浸量  １００％    自立性○  燃焼性○
（ｅ）密度  ０．５０    坪量１３７．５  含浸量    ６０％    自立性○  燃焼性○
（ｆ）密度  ０．５５    坪量  １５１    含浸量    ５０％    自立性○  燃焼性×
【００５３】
（７）厚さ０．８０ｍｍ
（ａ）密度  ０．０３    坪量  ２４      含浸量  １３００％  自立性×  燃焼性×
（ｂ）密度  ０．０５    坪量  ４０      含浸量  １４００％  自立性○  燃焼性○
（ｃ）密度  ０．５０    坪量  ４００    含浸量    ６０％    自立性○  燃焼性○
（ｄ）密度  ０．５５    坪量  ４４０    含浸量    ５０％    自立性○  燃焼性×
【００５４】
（８）厚さ１．０ｍｍ
（ａ）密度  ０．０３    坪量  ３０      含浸量  １３５０％  自立性×  燃焼性×
（ｂ）密度  ０．０４    坪量  ４０      含浸量  １３００％  自立性○  燃焼性○
（ｃ）密度  ０．５０    坪量  ５００    含浸量    ６０％    自立性○  燃焼性○
（ｄ）密度  ０．５６    坪量  ５６０    含浸量    ５５％    自立性×  燃焼性×
【００５５】
（９）厚さ２．０ｍｍ
（ａ）密度  ０．０３    坪量  ６０      含浸量  １３５０％  自立性×  燃焼性×
（ｂ）密度  ０．０４    坪量  ８０      含浸量  １３００％  自立性○  燃焼性○
（ｃ）密度  ０．２７５  坪量  ５５０    含浸量  ４００％    自立性○  燃焼性○
（ｄ）密度  ０．２８    坪量  ５６０    含浸量  ４００％    自立性×  燃焼性×
【００５６】
（１０）厚さ３．０ｍｍ
（ａ）密度  ０．０３    坪量  ９０      含浸量  ７５０％    自立性○  燃焼性○
（ｂ）密度  ０．０４    坪量  １２０    含浸量  ７００％    自立性○  燃焼性○
（ｃ）密度  ０．１８３  坪量  ５５０    含浸量  ４３０％    自立性○  燃焼性○
（ｄ）密度  ０．１９    坪量  ５６０    含浸量  ４００％    自立性○  燃焼性×
【００５７】
（１１）厚さ４．０ｍｍ
（ａ）密度  ０．０３    坪量  １２０    含浸量  ７７０％    自立性×  燃焼性×
（ｂ）密度  ０．０４    坪量  １６０    含浸量  ７５０％    自立性○  燃焼性○
（ｃ）密度  ０．１３    坪量  ５２０    含浸量  ４２０％    自立性○  燃焼性○
（ｄ）密度  ０．１３７  坪量  ５５０    含浸量  ４２０％    自立性○  燃焼性○
（ｅ）密度  ０．１４    坪量  ５６０    含浸量  ４１０％    自立性○  燃焼性×
【００５８】
（１２）厚さ４．５ｍｍ
（ａ）密度  ０．０３    坪量  １３５    含浸量  ７７０％    自立性×  燃焼性×
（ｂ）密度  ０．０４    坪量  １８０    含浸量  ７５０％    自立性○  燃焼性○
（ｃ）密度  ０．１２２  坪量  ５５０    含浸量  ４３０％    自立性○  燃焼性○
（ｄ）密度  ０．１３    坪量  ５８５    含浸量  ４１０％    自立性○  燃焼性×
【００５９】
（１３）厚さ５．０ｍｍ
（ａ）密度  ０．０３    坪量  １５０    含浸量  ７６０％    自立性×  燃焼性×
（ｂ）密度  ０．０４    坪量  ２００    含浸量  ７５０％    自立性○  燃焼性○
（ｃ）密度  ０．１０７  坪量  ５５０    含浸量  ３３０％    自立性○  燃焼性○
（ｄ）密度  ０．１１    坪量  ５６１    含浸量  ３３０％    自立性○  燃焼性×
【００６０】
（１４）厚さ５．１ｍｍ
（ａ）密度  ０．０３    坪量  １５３    含浸量  ７８０％    自立性×  燃焼性×
（ｂ）密度  ０．０４    坪量  ２０４    含浸量  ７６０％    自立性○  燃焼性○
（ｃ）密度  ０．１０    坪量  ５１０    含浸量  ３３０％    自立性○  燃焼性○
（ｄ）密度  ０．１０８  坪量  ５５０    含浸量  ３３０％    自立性○  燃焼性○
（ｅ）密度  ０．１１    坪量  ５６１    含浸量  ３１０％    自立性○  燃焼性×
【００６１】
（１５）厚さ５．２ｍｍ
（ａ）密度  ０．０３    坪量  １５６    含浸量  ７８０％    自立性×  燃焼性×
（ｂ）密度  ０．０４    坪量  ２０８    含浸量  ７６０％    自立性○  燃焼性○
（ｃ）密度  ０．１０    坪量  ５２０    含浸量  ３３０％    自立性○  燃焼性○
（ｄ）密度  ０．１０６  坪量  ５５０    含浸量  ３３０％    自立性○  燃焼性○
（ｅ）密度  ０．１１    坪量  ５７２    含浸量  ３２０％    自立性○  燃焼性×
以上により、厚みが０．０３ｍｍ〜５．１ｍｍ、坪量が１１ｇ／ｍ２〜５５０ｇ／ｍ２、密度が０．０４ｇ／ｍ２〜０．５０ｇ／ｍ２の範囲内であり、含浸量は５０〜１４００％の範囲の組合せであれば不織布燃焼体となることが確認された。
【００６２】
次に、不織布の基材に、ワックスを刷毛塗りやスプレーなどで均等に少量を塗布して含浸させる場合（どぶ漬けの場合は含浸したワックスをブレードでそぎ落とすなどしてもよい）には、前記密度を除く条件のもとで、含浸量の下限を１０％にすることができる。
そこで、刷毛塗りにより含浸量を変化させて自立性を調べた。
（１）商品名：三和製紙株式会社製造  湿式スパンレース不織布ＮＭ９１００
厚さ  ０．６１ｍｍ  坪量１００．００ｇ／ｍ２  密度  ０．１６ｇ／ｃｍ３
含浸量    ９％（基材０．１０ｇ  含浸後０．１０９ｇ）
自立性：△（揺らぎがあり燃え切るまで自立できず）、燃焼性：△（途中まで燃焼）
【００６３】
（２）商品名：同社ＮＭ９１００
厚さ  ０．６１ｍｍ  坪量１００．００ｇ／ｍ２  密度  ０．１６ｇ／ｃｍ３
含浸量    １０％（基材０．１０ｇ  含浸後０．１１ｇ）
自立性：○、燃焼性：○
【００６４】
（３）商品名：同社ＮＭ９１００
厚さ  ０．６１ｍｍ  坪量１００．００ｇ／ｍ２  密度  ０．１６ｇ／ｃｍ３
含浸量    ３０％（基材０．１０ｇ  含浸後０．１３ｇ）
自立性：○、燃焼性：○
【００６５】
（４）商品名：同社ＮＭ９１００
厚さ  ０．６１ｍｍ  坪量１００．００ｇ／ｍ２  密度  ０．１６ｇ／ｃｍ３
含浸量    ５０％（基材０．１０ｇ  含浸後０．１５ｇ）
自立性：○、燃焼性：○
即ち、前記含浸量を除く条件のなかで、厚さが０．６１ｍｍ以上であって、含浸量は１０％であれば不織布燃焼体として使用できる。
各条件の不織布を自作した実験結果を以下に示す。
【００６６】
（１）含浸量１０％の場合
（ａ）厚さ  ０．５９  密度  ０．１６    坪量  ９８      自立性○  燃焼性×
（ｂ）厚さ  ０．６１  密度  ０．１６    坪量  ９８      自立性○  燃焼性○
（ｃ）厚さ  ０．７０  密度  ０．１６    坪量  １１２    自立性○  燃焼性○
（ｄ）厚さ  ０．９０  密度  ０．１６    坪量  １４４    自立性○  燃焼性○
（ｅ）厚さ  ２．００  密度  ０．１６    坪量  ３２０    自立性○  燃焼性○
（ｆ）厚さ  ３．００  密度  ０．１６    坪量  ３８０    自立性○  燃焼性○
（ｇ）厚さ  ４．００  密度  ０．１６    坪量  ４５０    自立性○  燃焼性○
（ｈ）厚さ  ５．０７  密度  ０．１６    坪量  ５１０    自立性○  燃焼性○
（２）含浸量９％の場合
（ａ）厚さ  ０．６１  密度  ０．１６    坪量  ９８      自立性○  燃焼性×
【００６７】
これにより、厚さが０．６１ｍｍ以上で密度が０．１６の場合は含浸量１０％としても自立性・燃焼性が確保されることが判明した。
不織布の厚さが０．６１ｍｍ未満では、含浸量が１０％であっても、燃焼体を全部燃焼させることが難しい。
また、含浸量が１０％未満の場合は、厚さが０．６１ｍｍ以上あっても燃焼体を全部燃焼させることが難しい。
【００６８】
（ｂ）から（ｈ）のサンプルについて、含浸量を１０％〜５０％に調整して試したが、いずれも自立性・燃焼性が確保されたことが判明した。
含浸量が５０％以上の場合は、前記どぶ漬けによる含浸方法による実験結果と同様であるので説明を省略する。
なお、実験例は、密度の上限である０．１６ｇ／ｃｍ３の場合を示したが、０．１６ｇ／ｃｍ３以下であれば不織布へのへのワックスの含浸量は増えるので、自立性・燃焼性が劣ることはないので、実験例を省略する。
【００６９】
基材２の横幅の長さは特に限定されず、適宜用途に応じた長さとなるが、ロウソクとして用いる場合は２０ｃｍ以下が好ましい。
本実施例では、縦１００ｍｍ、横１０ｍｍの長方形の基材を用いたが、ろうそくの燃焼時間に合わせて長さを調整してもよいし、横幅も変更することができる。
形状も長方形に限らず、任意も形状とすることができる。
【００７０】
基材２の厚みに関しては、０．０３ｍｍから５．０７ｍｍであって、密度が０．０４ｇ／ｃｍ３から０．５０ｇ／ｃｍ３、坪量が２０ｇ／ｍ２から５５０ｇ／ｃｍ３の範囲であって、含浸量が１０％以上であれば、自立性と燃焼性を有する。
不織布では、紙に比べて密度が比較的低いためワックスの含浸量が多いので、厚みが紙の場合より薄くても燃焼体として使用することができる。
【００７１】
溶解したワックスの浸透方法としては、所定形状のパン（貯留槽）に加熱溶解したワックスを充填しておき、不織布をワックスの液中に浸し、または液中に浸しながら移動させることで不織布の繊維中にワックスを浸透させる浸漬する（どぶ漬け）方法、または不織布の表面に溶解したワックスを刷毛塗りなどでコーティングして不織布の繊維間にワックスを浸透させる方法がある。
前者では、例えば、ロール状に捲回された不織布の先端を、溶解したワックスを充填したパンの一方から液中に通し、液中に浸したまま他方まで繰り出し、引き上げてから再びロール状に巻き戻すことで、量産化しやすい。
【００７２】
また、前記基材２は、パルプなどの植物繊維や化学繊維で添加物が無い方が燃焼時に無臭となって好ましいが、燃焼時に香りや臭いが生じてもよい場合には添加剤を混入したものでもよいし、マスク用の添加剤を混入したものでもよい。
【００７３】
上記燃焼部６の基材２は、その先端が、基材２の横幅より幅狭な点火用の突片部３に形成されていることが好ましい（図２、図３など）。
基材２の横幅が狭い場合には設ける必要はないが、横幅が広い場合には、点火しやすくするために、少なくとも先端が幅狭な突片部３を設けておけば、点火がしやすくなり便利である。
燃焼部６の基材２の横幅は、１つの炎の裾と同じとなることが好ましい。
【００７４】
突片部３の形状は特に限定されないが、先端を水平面とした台形状や山形状とすることで、点火された火が突片部３から基材２の本体部分２Ａの横幅全体に偏ることなく均等に燃え広がることができる。
そのため、基材２の横幅が広い場合には、突片部３は、基材２の先端の中央に配置することが好ましい。
【００７５】
［ワックス］
ワックス５は、パラフィンワックスが好ましいが、その他のワックスを用いてもよい。
本発明でワックス５は、融点が摂氏４０度〜１２０度、華氏９６〜２８７度の範囲で、油分が１％以下（質量％）、針入度が２５℃のとき１〜３０のものを用いることができる。
上記ワックス５は、ろうそくに用いる蝋のような離型剤が含まれているものより、含まれていないワックスを用いることが好ましい。
【００７６】
基材２に対するワックス５の含浸量は、固形分換算で基材１００重量部に対して１０〜１４００重量部を用いた。
図８に基材２にワックス５が含浸した参考図を示す。
図示例では基材２の表裏面にワックス層が形成される場合を図示したが、ワックス層は表裏の一方、もしくは双方に形成されていなくてもよく、少なくとも基材２の繊維の隙間に含浸していればよい。
そして、不織布燃焼部は自立可能となる必要があり、厚みが０．０３ｍｍ〜５．０７ｍｍ、坪量が１１ｇ／ｍ２〜５５０ｇ／ｍ２、密度が０．０４ｇ／ｃｍ３から０．５０ｇ／ｃｍ３の範囲で、ワックスの含浸量が１０％以上の構成であればよい。
【００７７】
上記実施例では、不織布燃焼体１の全面を燃焼部６としたが、不織布燃焼体１の下部を基材２のみ、もしくは基材２の少なくとも表面に難燃層や非燃焼層をコーティングし、または別体の保持部材７（図６、図７参照）に燃焼部６を接着したり係止したりしてもよい。
また、保持部材７は不織布燃焼体１より燃えにくい素材が好ましい。
図６の保持部材７は棒状部材、図７の保持部材７は上部がクリップ状となっているがその他公知の部材を用いることができる。
【００７８】
また、燃焼部６は１つでなくてもよく、適宜間隔を隔てて複数を並列に並べて、下部で一体につながって脚部４に連なる形状としてもよい（図５参照）。
また、不織布燃焼体１の燃焼部６は、渦巻きや波形（図６参照）その他の交差することのない一筆書きのような一連の帯形状としてもよいし、幅狭な線香状に形成してもよい。
図示例では、脚部４を複数設けて燃焼部６を支持する構成としている。
脚部４は、下端の向きを変えて、例えばＬ状にして、ケーキの側面に差し込むことができるようにしてもよい（図４参照）。
【００７９】
不織布燃焼体１は、炎を左右に偏らすことなく中央にバランス良く立たせるために、上端の着火個所は不織布燃焼体１の上端の中央が好ましい。
不織布燃焼体１の横幅が広い場合には、着火個所となる上端中央を幅狭な突部３とし、漸次、下方に向かって幅広くなる左右対称のテーパ部８に形成することが、炎を形良く立てることができる。
【００８０】
例えば、不織布燃焼体１の燃焼部６の横幅が２０ｍｍ以下の場合には、突部３の横幅を１０ｍｍ以下とし、該突部３から下方に向かって、燃焼部６の全長の１／２以上の長さにわたってテーパ部８に形成すれば、炎の形状が上から下まで崩れることなく、そのまま燃やすことができる。
また、不織布燃焼体１の燃焼部６の横幅が１０ｍｍ以下の場合には、突部３やテーパ部８を設けても設けなくてもよい。
燃焼部６の横幅が２０ｍｍを超える場合には、上端に略等間隔に複数の突部３を設け、ほぼ同時に全部の突部３に点火することで、等間隔に複数の炎が形成され、その炎が下方で合体しても偏りのない１つの炎を形成させることができる。
【００８１】
本実施例の不織布燃焼体１は、ワックスを含浸させているので、ワックスを素材の一部とするクレヨン、色鉛筆、ボールペンなどで、燃焼体の表面に絵や記号、文字やメッセージを描画することもできる。
また、全面に着色や文字を印刷した基材２にワックス５を含浸させるようにすれば、着色や文字も容易に施すことができる。
その他、この発明の要旨を変更しない範囲で種々設計変更することができる。
【符号の説明】
【００８２】
１    不織布燃焼体
２    基材
３    突部
４    脚部
５    ワックス
６    燃焼部
７    保持部材
８    テーパ部
９    支持部
【図１】
2018162536.tif 000003
【図２】
2018162536.tif 000004
【図３】
2018162536.tif 000005
【図４】
2018162536.tif 000006
【図５】
2018162536.tif 000007
【図６】
2018162536.tif 000008
【図７】
2018162536.tif 000009
【図８】
2018162536.tif 000010
【手続補正書】
【提出日】平成29年10月13日(2017.10.13)
【手続補正１】
【補正対象書類名】特許請求の範囲
【補正対象項目名】請求項１
【補正方法】変更
【補正の内容】
【請求項１】
紙を含まない不織布からなる扁平な基材の繊維間に略均等に浸透して固化したワックスを有する燃焼部を備えた不織布燃焼体において、
燃焼部の基材へのワックス含浸量が基材の重量の１０％から１４００％であって不織布燃焼体が自立可能となっていることを特徴とする不織布燃焼体。
【手続補正２】
【補正対象書類名】明細書
【補正対象項目名】０００６
【補正方法】変更
【補正の内容】
【０００６】
本発明は、上記課題を解決するために、
紙を含まない不織布からなる扁平な基材の繊維間に略均等に浸透して固化したワックスを有する燃焼部を備えた不織布燃焼体において、
燃焼部の基材へのワックス含浸量が基材の重量の１０％から１４００％であって不織布燃焼体が自立可能となっていることを特徴とする。
【手続補正書】
【提出日】平成30年2月1日(2018.2.1)
【手続補正１】
【補正対象書類名】特許請求の範囲
【補正対象項目名】請求項１
【補正方法】変更
【補正の内容】
【請求項１】
紙を含まない不織布からなる扁平な基材の繊維間に略均等に浸透して固化したワックスを有する燃焼部を備えた自立可能な不織布燃焼体において、以下の条件からなることを特徴とする不織布燃焼体。
（１）不織布の基材にワックスをどぶ漬けにより浸透させる場合では、燃焼部の基材は、坪量が１１〜５５０ｇ／ｍ２、厚みが０．０３〜５．１ｍｍ、密度が０．０４〜０．５０ｇ／ｃｍ３ の範囲であって、該基材へのワックス含浸量が基材の重量の５０％から１４００％であること。
（２）不織布の基材にワックスを刷毛塗りまたはスプレーにより浸透させる場合では、燃焼部の基材は、坪量が２０〜５５０ｇ／ｍ２、厚みが０．６１〜５．０７ｍｍ、密度が０．０４〜０．１６ｇ／ｃｍ３ の範囲であって、該基材へのワックス含浸量が基材の重量の１０％〜１４００％であること。
【手続補正２】
【補正対象書類名】明細書
【補正対象項目名】０００６
【補正方法】変更
【補正の内容】
【０００６】
上記課題を解決するために、請求項１の発明では、
紙を含まない不織布からなる扁平な基材の繊維間に略均等に浸透して固化したワックスを有する燃焼部を備えた自立可能な不織布燃焼体において、以下の条件からなることを特徴とする。
（１）不織布の基材にワックスをどぶ漬けにより浸透させる場合では、燃焼部の基材は、坪量が１１〜５５０ｇ／ｍ２、厚みが０．０３〜５．１ｍｍ、密度が０．０４〜０．５０ｇ／ｃｍ３ の範囲であって、該基材へのワックス含浸量が基材の重量の５０％から１４００％であること。
（２）不織布の基材にワックスを刷毛塗りまたはスプレーにより浸透させる場合では、燃焼部の基材は、坪量が２０〜５５０ｇ／ｍ２、厚みが０．６１〜５．０７ｍｍ、密度が０．０４〜０．１６ｇ／ｃｍ３ の範囲であって、該基材へのワックス含浸量が基材の重量の１０％〜１４００％であること。
【手続補正書】
【提出日】平成30年2月9日(2018.2.9)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
紙を含まない不織布からなる扁平な基材の繊維間に略均等に浸透して固化したワックスを有する燃焼部を備えた自立可能な不織布燃焼体において、以下の条件からなることを特徴とする不織布燃焼体。
（１）不織布の基材にワックスをどぶ漬けにより浸透させる場合では、燃焼部の基材は、坪量が１１〜５５０ｇ／ｍ２、厚みが０．０３〜５．１ｍｍ、密度が０．０４〜０．５０ｇ／ｃｍ３ の範囲であって、該基材へのワックス含浸量が基材の重量の５０％から１４００％であること。
（２）不織布の基材にワックスを刷毛塗りまたはスプレーにより浸透させる場合では、燃焼部の基材は、坪量が２０〜５５０ｇ／ｍ２、厚みが０．６１〜５．０７ｍｍ、密度が０．０４〜０．１６ｇ／ｃｍ３ の範囲であって、該基材へのワックス含浸量が基材の重量の１０％〜１４００％であること。
【請求項２】
ワックスは、融点が４０〜１２０℃、油分が１％以下、針入度が２５℃のとき１〜３０であることを特徴とする請求項１に記載の不織布燃焼体。
【請求項３】
燃焼部の上端の中央で、燃焼部の横幅より幅狭な点火用の突片部が形成されていることを特徴とする請求項１または２に記載の不織布燃焼体。
【請求項４】
燃焼部の突片部から下方に向かって漸次横幅が広くなる左右対称のテーパ部が形成されており、燃焼部の下方に支持部に差し込むための脚部が設けられていることを特徴とする請求項１から３のいずれかに記載の不織布燃焼体。